СПОСОБ ПОВЫШЕНИЯ ИЗНОСОСТОЙКОСТИ ПОВЕРХНОСТИ ИЗДЕЛИЯ ИЗ СПЕЧЕННОГО КОМПОЗИЦИОННОГО МАТЕРИАЛА

1. Способ повышения износостойкости поверхности изделия из спеченного композиционного материала, на основе карбида вольфрама со связкой из стали Гадфельда (WC-110Г13), заключающийся в обработке поверхности изделия высокоскоростным трением, отличающийся тем, что сначала из порошковой смеси упомянутых компонентов формуют изделие с последующим его спеканием, затем на поверхности изделия формируют упрочненный квазиаморфный трибослой посредством высокоскоростной обработки трением со скоростью 20-30 м/с и давлением 3-5 МПа.
2. Способ по п.1, отличающийся тем, что порошковая смесь упомянутых компонентов содержит 8 вес.ч. карбида вольфрама и 2 вес.ч. связки из стали Гадфельда.
3. Способ по п.1, отличающийся тем, что изделие формуют при давлении 500-600 МПа.
4. Способ по п.1, отличающийся тем, что изделие спекают при температуре 1350-1400°C в течение 30-60 мин.
5. Способ по п.1, отличающийся тем, что время высокоскоростной обработки трением составляет 1,5-2 мин.
6. Способ по п.1, отличающийся тем, что скорость и давление трения до упомянутых максимальных значений повышают линейно.